ПОКРЫТИЕ ИЗ ДЕНДРИТНОГО ПОЛИУРЕТАНА

1. Композиция защитного покрытия, включающая в себя:
первый компонент, включающий:
дендритный полимер, имеющий примерно от 32 до 128 периферийных функциональных групп, периферийная функциональная группа включает в себя сшиваемую функциональную группу;
по выбору один или несколько материалов из группы: акриловый состав, включающий в себя сшиваемую функциональную группу, имеющий примерно от 2 до 6 периферийных функциональных групп; совокупность наночастиц оксидов металлов, которые могут быть инкапсулированы в полимер, включающий в себя сшиваемую функциональную группу, и/или сурфактант фтора, включающий в себя сшиваемую функциональную группу; пространственно затрудненный аминный светостабилизатор; ультрафиолетовый поглотитель; сшивающий катализатор; и
первый почти безводный растворитель, в котором вышеуказанные материалы растворяются, а в случае наночастиц, рассеиваются; а также
второй компонент, включающий:
сшивающий агент, а также второй почти безводный растворитель, аналогичный или отличный от первого почти безводного растворителя, отличающийся тем, что первый и второй компоненты смешивают, формируя композицию покрытия.
2. Композиция по п.1, отличающаяся тем, что первый и второй компоненты перед нанесением покрытия на поверхность смешивают в течение не более чем примерно двух часов.
3. Композиция по п.1, отличающаяся тем, что сшивающий агент блокирован или сшивающий катализатор блокирован, либо сшивающий агент и сшивающий катализатор блокированы; а также первый и второй компоненты смешивают, формируя композицию покрытия, в любое время с момента первоначального получения композиции до непосредственно нанесения композиции покрытия на поверхность подложки.
4. Композиция по п.1, отличающаяся тем, что в качестве сшиваемой функциональной группы используют гидроксильную группу, при этом первый и второй почти безводные растворители являются полярными апротонными растворителями; а совокупность наночастиц оксидов металлов не используют.
5. Композиция по п.4, отличающаяся тем, что в качестве дендритного полимера используют BOLTORN Н-40.
6. Композиция по п.5, отличающаяся тем, что первый и второй почти безводные растворители независимо выбирают из группы, состоящей из ацетона, метилэтилкетона, пропиленгликоля метилэфирацетата или их смесей.
7. Композиция по п.6, отличающаяся тем, что в качестве первого и второго почти безводных растворителей используют почти безводный ацетон.
8. Композиция по п.5, отличающаяся тем, что в качестве акрилового состава в случае его выбора используют акриловый полиол.
9. Композиция по п.5, отличающаяся тем, что в качестве акрилового полиола используют G-CURE 108BL70
10. Композиция по п.9, отличающаяся тем, что в качестве пространственно затрудненного аминного светостабилизатора в случае его выбора используют компонент из группы, состоящей из TINUVIN 292 и TINUVIN 123.
11. Композиция по п.5, отличающаяся тем, что в качестве ультрафиолетового поглотителя в случае его выбора используют компонент из группы, состоящей из TINUVIN 1130 и TINUVIN 384-2.
12. Композиция по п.5, отличающаяся тем, что в качестве сшивающего агента используют полиизоцианат или блокированный полиизоцианат.
13. Композиция по п.12, отличающаяся тем, что в качестве полиизоцианата используют DESMODUR N-3300.
14. Композиция по п.12, отличающаяся тем, что в качестве блокированного полиизоцианата используют DESMODUR BL 3272
15. Композиция по п.12, отличающаяся тем, что в качестве сшивающего катализатора используют соединение дибутилтина.
16. Композиция по п.15, отличающаяся тем, что в качестве соединения дибутилтина используют дибутилдиацетат олова.
17. Композиция по п.5, отличающаяся тем, что в качестве сшивающего агента используют меламиноформальдегидную смолу.
18. Композиция по п.17, отличающаяся тем, что меламиноформальдегидную смолу выбирают из группы, состоящей из CYMEL 303, RESIMENE 747 и RESIMENE 755.
19. Композиция по п.17, отличающаяся тем, что в качестве сшивающего катализатора используют концентрированную кислоту.
20. Композиция по п.19, отличающаяся тем, что в качестве концентрированной кислоты используют сульфоновую кислоту.
21. Композиция по п.20, отличающаяся тем, что сульфоновую кислоту выбирают из группы, состоящей из п-толуолсульфоновой кислоты и додецилбензилсульфоновой кислоты.
22. Композиция по п.17, отличающаяся тем, что в качестве сшивающего катализатора используют блокированную концентрированную кислоту.
23. Композиция по п.22, отличающаяся тем, что в качестве блокированной концентрированной кислоты используют NACURE 5225.
24. Композиция по п.1, отличающаяся тем, что:
в качестве дендритного полимера используют BOLTORN Н-40;
в качестве акрилового состава используют G-CURE 108BL-70;
совокупность наночастиц оксидов металлов не выбирают;
в качестве пространственно затрудненного аминного светостабилизатора используют TINUVIN 292;
в качестве поглотителя ультрафиолетового излучения используют TINUVIN 384-2;
в качестве сшивающего катализатора используют дибутилтиновый катализатор;
в качестве сшивающего агента используют полиизоцианат или блокированный полиизоцианат; а также
первый и второй почти безводные растворители независимо выбирают из группы, состоящей из почти безводного ацетона, почти безводного метилэтилкетона и почти безводного пропиленгликоля метилэфирацетата.
25. Композиция по п.24, отличающаяся тем, что в качестве полиизоцианата используют DESMODUR N-3300.
26. Композиция по п.24, отличающаяся тем, что в качестве блокированного полиизоцианата используют DESMODUR BL 3272.
27. Композиция по п.1, отличающаяся тем, что:
в качестве дендритного полимера используют BOLTORN H-40;
в качестве акрилового состава используют G-CURE 108BL-70;
совокупность наночастиц оксидов металлов не выбирают;
в качестве пространственно затрудненного аминного светостабилизатора используют TINUVIN 292;
в качестве ультрафиолетового поглотителя используют TINUVIN 384-2;
в качестве сшивающего катализатора используют концентрированную кислоту;
сшивающий агент выбирают из группы, состоящей из CYMEL 303, RESIMENE 747 и RESIMENE 755;
первый и второй почти безводные растворители независимо выбирают из группы, состоящей из почти безводного ацетона, почти безводного метилэтилкетона и почти безводного пропиленгликоля метилэфирацетата.
28. Композиция по п.27, отличающаяся тем, что концентрированную кислоту выбирают из группы, состоящей из п-толуолсульфоновой кислоты и додецилбензил сульфоновой кислоты.
2@. Композиция по п.1, отличающаяся тем, что:
в качестве дендритного полимера используют BOLTORN Н-40;
в качестве акрилового состава используют G-CURE 108BL-70;
совокупность наночастиц оксидов металлов не выбирают;
в качестве пространственно затрудненного аминного светостабилизатора используют TINUVIN 123;
в качестве поглотителя ультрафиолетового излучения используют TINUVIN 384-2;
в качестве сшивающего катализатора используют NACURE 5225;
сшивающий агент выбирают из группы, состоящей из CYMEL 303, RESIMENE 747 и RESIMENE 755;
первый и второй почти безводные растворители независимо выбирают из группы, состоящей из почти безводного ацетона, почти безводного метилэтилкетона и почти безводного пропиленгликоля метилэфирацетата.
30. Поверхность, состоящая из защитного покрытия по п.1.
31. Способ формирования защитного покрытия поверхности, предусматривающий:
нанесение композиции покрытия по п.1, по крайней мере, на некоторую часть поверхности; и
отверждение нанесенной композиции покрытия.
32. Способ по п.31, отличающийся тем, что отверждение предусматривает нагревание нанесенной композиции покрытия.